(57)【特許請求の範囲】
【請求項１】
基板上にヒータ膜と、ガラス成分を含む絶縁膜と感ガス膜とを積層したガスセンサにおいて、
前記絶縁膜中のガラス成分が、少なくともＳｉＯ2とＡｌ2Ｏ3とＲＯとを含み、（ここにＲはＣａ，Ｓｒ，Ｂａからなる群の少なくとも一員を現す）、かつ前記ガラス成分の感ガス膜側でのＭｇ含有量を、ＭｇＯ換算で２ｗｔ％以下としたことを特徴とする、ガスセンサ。
【請求項２】
前記ガラス成分のＳｉＯ2とＡｌ2Ｏ3とＲＯの合計含有量を４０−１００ｗｔ％とし、ガラス成分の残余成分が、遷移金属，ランタニド，Ｂ，Ｇａ，Ｉｎ，Ｔｌ，Ｇｅ，Ｓｎ，Ｐｂからなる群の少なくとも一員の元素と、酸素及びハロゲンからなる群の少なくとも一員の元素、及び５ｗｔ％以下の不純物成分からなり、かつ絶縁膜の感ガス膜側でのガラス成分のＭｇＯ含有量を１０００ｗｔｐｐｍ以下としたことを特徴とする、請求項１のガスセンサ。
【請求項３】
前記絶縁膜がヒータ膜側の下層と感ガス膜の上層との少なくとも２層からなり、下層及び上層でのガラス成分中のＭｇ含有量をＭｇＯ換算で何れも２ｗｔ％以下としたことを特徴とする、請求項１のガスセンサ。
【請求項４】
前記絶縁膜がヒータ膜側の下層と感ガス膜の上層との少なくとも２層からなり、上層でのガラス成分のＭｇ含有量をＭｇＯ換算で２ｗｔ％以下としたことを特徴とする、請求項１のガスセンサ。
【発明の詳細な説明】
【０００１】
【発明の利用分野】
この発明は金属酸化物半導体ガスセンサや固体電解質ガスセンサに関する。この明細書では、ガスはＣＯ，Ｈ２，イソブタンやプロパン，ＣＨ４，ＮＯｘ，Ｏ２，Ｏ３，Ｈ２Ｓ等の本来のガスの他に，水蒸気をも含むものとする。
【０００２】
【従来技術】
出願人は、アルミナ等の基板上に断熱ガラス膜とヒータ膜，絶縁膜，感ガス膜を積層したガスセンサを提案した（特開平１−３１３７５１号）。絶縁膜は例えば膜厚１０μｍ程度とし、ガラスあるいはガラスとシリカやアルミナ等の非ガラス質セラミック粒子との混合物とする。また基板がシリカ等の熱伝導率の低いセラミックの場合、断熱ガラスを設ける必要はない（特開平６−３４７３２号）。
【０００３】
このガスセンサは、感ガス膜，例えばＳｎＯ２等の金属酸化物半導体膜やプロトン導電体等の固体電解質膜をパルス的に加熱するのに適している。即ちヒータ膜から基板への熱損失を断熱膜で減少させ、ヒータ膜と感ガス膜を薄い絶縁膜を介して積層し、両者間の熱伝導を容易にする。この条件でヒータ膜をパルス的に加熱すると、感ガス膜をパルス的に加熱でき、ガスセンサの消費電力を例えば２０〜１ｍＷ程度に減少させることができる。
【０００４】
出願人は、このようなガスセンサの特性が不安定であることを見い出した。感ガス膜が金属酸化物半導体膜であり、検出目標がＣＯであるとして説明すると、ＣＯ中での抵抗値が経時的に増加し、また金属酸化物半導体の温度特性が経時的に変化することを見い出した。実験の結果，金属酸化物半導体膜の特性の変化は高温・高湿の雰囲気で急激に進行し、またパルス加熱を行わない期間に検出電圧を金属酸化物半導体膜に加えると著しくなることを見い出した。
【０００５】
【発明の課題】
この発明の課題は、基板上にヒータ膜と絶縁膜と感ガス膜とを積層したガスセンサの特性変動を減少させることにある（請求項１〜４）。
この発明での副次的課題は、ヒータ膜と感ガス膜間の絶縁破壊をより確実に防止することにある（請求項３，４）。
【０００６】
【発明の構成】
この発明では、基板上にヒータ膜とガラス成分を含む絶縁膜と感ガス膜とを積層したガスセンサにおいて、前記絶縁膜中のガラス成分が、少なくともＳｉＯ2とＡｌ2Ｏ3とＲＯとを含み、（ここにＲはＣａ，Ｓｒ，Ｂａからなる群の少なくとも一員を現す）、かつ前記ガラス成分の感ガス膜側でのＭｇ含有量を、ＭｇＯ換算で２ｗｔ％以下、好ましくは１.５ｗｔ％以下，最も好ましくは０.１ｗｔ％以下とする。この明細書においてＭｇ含有量はガラス成分に対してＭｇＯに換算して定め、単位はｗｔ％あるいはｗｔｐｐｍとする。
【０００７】
この発明において重要なことはＭｇによる感ガス膜の汚染を防止することであり、仮に絶縁膜が感ガス膜側の上層とヒータ膜側の下層の２層からなる場合、上層中のＭｇ含有量を小さくすれば良く、下層のＭｇ含有量を特に制限する必要はない。また絶縁膜には実施例に示す単純なガラス膜以外に、ガラスと非ガラス質のセラミック粒子、例えばシリカやアルミナ，ムライトとの混合物を用いることができる。このような場合、ガラスがセラミック粒子とセラミック粒子との間に介在し、セラミック粒子はガラスに被覆されて不活性となる。従ってセラミック粒子中のＭｇ含有量は特に重要ではなく、また絶縁膜の表面は大部分ガラスで覆われるので、ガラス成分中のＭｇ含有量のみを考えれば良い。
【０００８】
ガラスの組成は様々であり、一般的に定めることは難しいが、ガラスの軟化点を６００〜１０００℃程度の扱い易い温度とするため、ガラスはＳｉＯ2とＡｌ2Ｏ3とＲＯとを含むものとする。例えば単味のシリカガラスは軟化点が高く、Ａｌ2Ｏ3とＲＯを添加して軟化点を低下させる。なおＲはＣａ，Ｓｒ，Ｂａからなる群の少なくとも一員の元素で、アルカリ土類としてこれらの元素を用い、Ｃａ，Ｓｒ，Ｂａを単にアルカリ土類と呼ぶことがある。ＳｉＯ2，Ａｌ2Ｏ3，ＲＯの重量比は、３成分の重量比の合計を１００として、例えば１０〜７０：１〜４０：１０〜５０とし、これ以外にＺｎＯ，ＴｉＯ2，ＺｒＯ2等の遷移金属酸化物を含んでも良い。ＴｉＯ2，ＺｒＯ2はＳｉＯ2への置換材料で、ＺｎＯはアルカリ土類酸化物と同様にガラスの軟化点を低下させる。また金属元素として、ＬａやＣｅ等のランタニドやＧａ，Ｉｎ，Ｔｌ，Ｇｅ，Ｓｎ，Ｐｂ等の典型金属元素を含んでも良い。但しＰｂは加熱すると感ガス膜中に拡散し易く好ましくはない。これ以外の半金属としてＢを添加しても良く、ＢはＢ2Ｏ3に換算して例えば０〜２０ｗｔ％添加する。これ以外にガラスにハロゲンやＡｓ，Ｓｂ等の様々な元素を添加しても良く、組成は様々である。ガラスはＭｇ含有量が低く、軟化点が６００〜１０００℃程度、より好ましくは７００〜９００℃であることが好ましい。Ｍｇによる感ガス膜の被毒の機構は、感ガス膜中の電界によるマイグレーションで、アルカリ金属はＭｇと同様にマイグレーションし易いため好ましくない。さらにＢｅは有毒で好ましくない。
【０００９】
好ましいガラスの組成は、例えばＳｉＯ２とＡｌ２Ｏ３とＲＯの合計含有量を４０−１００ｗｔ％、ＳｉＯ２とＡｌ２Ｏ３とＲＯの相対組成が例えば１０〜７０：１〜４０：１０〜５０で、３者の合計量を１００とする。ガラスの残余成分は、例えば遷移金属酸化物を０〜３０ｗｔ％，ランタニド酸化物を０〜２０ｗｔ％，Ｂ２Ｏ３を例えば０〜２０ｗｔ％，Ｇａ，Ｉｎ，Ｔｌ，Ｇｅ，Ｓｎ，Ｐｂからなる群の少なくとも一員の元素の酸化物を０〜２０ｗｔ％とする。残余は例えばハロゲンやＡｓ，Ｓｂ等の雑多な不純物で、例えば５ｗｔ％以下とする。そして感ガス膜側でのガラス成分のＭｇＯ含有量を２ｗｔ％以下、好ましくは１．５ｗｔ％以下，最も好ましくは０．１ｗｔ％以下とする。好ましくは、アルカリ金属酸化物の含有量を、感ガス膜側のガラス成分に対して０．５ｗｔ％以下とし、Ｂｅは痕跡量にとどめ、ＰｂＯは１ｗｔ％以下、好ましくは１０００ｗｔｐｐｍ以下とする。
【００１０】
絶縁膜は好ましくはヒータ膜側の下層と感ガス膜の上層との少なくとも２層で構成し、少なくとも上層について、好ましくは上層，下層の双方について、ガラス成分中のＭｇ含有量をＭｇＯ換算で２ｗｔ％以下、好ましくは１．５ｗｔ％以下、最も好ましくは１０００ｗｔｐｐｍ以下とする。
【００１１】
【発明の作用と効果】
発明者は、パルス駆動型ガスセンサの経時劣化の機構を検討し、絶縁ガラスから感ガス膜へのＭｇイオンの混入により劣化が生じることを見い出した。感ガス膜が金属酸化物半導体であるとして説明すると、経時劣化は乾燥期には小さく（図６）、湿潤期には大きい（図７）。次にセンサを高温高湿の雰囲気でエージングすると、２４時間程度でセンサ抵抗は急激に増加する（表４）。センサの劣化は検出電圧を常時加えるものでは著しく、検出電圧をヒータパルスに同期させ検出電圧を加える時間を短くすると減少する（表４）。また検出電圧を常時加えヒータパルスを加えないモードで、センサの劣化は最も著しくなる（表４）。
【００１２】
劣化したセンサの感ガス膜を元素分析すると、陰極にＭｇイオンが偏析していることが見い出された。Ｍｇイオンは絶縁ガラスから感ガス膜に拡散したもので、他に発生源は無かった。これ以外の絶縁ガラスから拡散した不純物としてＺｎイオンを検出したが、この程度の量のＺｎイオンはセンサ特性に影響を与えなかった。従って劣化の原因は絶縁ガラスから感ガス膜へ拡散したＭｇイオンであり、センサが室温付近まで冷却した期間にＭｇイオンが絶縁ガラスから吸着水へ溶出し、検出電圧により陰極側に偏析してセンサ特性を劣化させたものと推定できる。このことは、乾燥時にはセンサの劣化は小さいが湿潤期には大きいことと対応する。また高温高湿の雰囲気でセンサの劣化が著しく進行することとも対応する。さらに検出電圧を常時加えると劣化が著しく、検出電圧をヒータパルスと同期させると劣化が減少することとも対応する。Ｍｇイオンの移動機構としては、室温付近で吸着水中に溶出したＭｇイオンが検出電圧により冷間で徐々に移動するものと、溶出したＭｇイオンがパルス加熱時に急激に移動するものの、２種類が考えられる。しかし劣化の程度はパルス加熱を行わないもので著しく、このことから劣化は冷間で進行することが確実である。
【００１３】
これらの知見を総合すると、絶縁ガラス中のＭｇ含量を減少させれば、パルス駆動型ガスセンサの劣化を防止できることが予想される。そして実験（表６）は予想通りの結果を示した。またＭｇＯ含有量が１ｗｔ％のガラスと５ｗｔ％や２０ｗｔ％のガラスとの間には、センサの特性に大差が有り、かつＭｇＯ含有量が１ｗｔ％と１００ｗｔｐｐｍとの間のセンサ特性の差は小さいことが判明した。このことは１ｗｔ％程度のＭｇＯはガラス内に安定に存在して溶出しないことを示している。そこでＭｇＯ含有量は２ｗｔ％以下とし、より好ましくは１．５ｗｔ％以下、最も好ましくは０．１ｗｔ％以下とする。さらに劣化の防止は、センサの抵抗値を減少させかつ抵抗値ばらつきを小さくするとの副次的効果を有している。ここでは感ガス膜が金属酸化物半導体膜であるとしたが、例えば固体電解質膜の場合、固体電解質内の起電力により溶出したＭｇイオンが移動し、金属酸化物半導体膜と同様の劣化が進行する。その場合には、感ガス膜の内部での電界の向きが逆で陰極ではなく陽極側にＭｇイオンが偏析する。
【００１４】
発明者は、Ｍｇイオンを含まない絶縁ガラスを用いると、絶縁ガラスとヒータ膜との間の絶縁強度が低下することを見い出した。これはＭｇイオンを含まないガラスでは泡抜きが難しく、絶縁ガラス内に連続気孔等の導電路が生じるためと考えられる。これに対して絶縁膜を２層にすれば、絶縁膜を貫通する連続気孔を減らし、絶縁強度を向上できることが判明した。
【００１５】
【実施例】
図１〜図１４に、実施例と関連するデータとを示す。ガスセンサの構造は図１〜図３に示し、図において、２はアルミナ，シリカ，ムライト等の絶縁基板である。４は断熱ガラス膜で、シリカガラスや混成ハイブリッドＩＣ，サーマルヘッド等へのオーバーコートガラス等を用いる。基板２がシリカ等の熱伝導率の小さな材質の場合、断熱ガラス４は不要である。６はヒータ膜で、ＲｕＯ２膜やＰｔ膜等を用い、薄膜でも厚膜でも良く、ここでは膜厚約１０μｍのＲｕＯ２膜を用いた。８，１０はＡｕ膜からなるヒータ電極である。
【００１６】
１２は絶縁膜で、膜厚は例えば５〜２０μｍ程度とし、好ましくは図３に示すように下層１３と上層１４の２層で構成する。これはヒータ膜６と感ガス膜１６との絶縁強度を増すためで、２層にすることによりヒータ膜６から感ガス膜１６まで貫通した連続気孔を除き、絶縁強度を増す。絶縁膜１２は上層１４，下層１３ともガラスで構成したが、シリカやアルミナ，ムライト等の非ガラス質セラミック粒子を混入し、ガラスとセラミックとの混合層としても良い。絶縁層１２のガラス含有量は好ましくは２０〜１００ｗｔ％とする。感ガス膜１６へのＭｇ汚染を防止する上で重要なのは、上層１４でガラス成分中のＭｇ含有量をＭｇＯ換算で２ｗｔ％以下，好ましくは１．５ｗｔ％以下，最も好ましくは１０００ｗｔｐｐｍ以下にすることである。下層１３はＭｇ含有量（以下，ガラスに関してＭｇＯ換算で含有量を示し，他の成分も同様の表記法で含有量を示す）が２ｗｔ％超でも良いが、好ましくは下層１３，上層１４とも同一の材質を用い、ＭｇＯ含有量を２ｗｔ％以下，より好ましくは１．５ｗｔ％以下，最も好ましくは１０００ｗｔｐｐｍ以下とする。
【００１７】
絶縁膜１２は上層１４のＭｇＯ含有量を２ｗｔ％以下とすること以外に、軟化点が６００〜１０００℃，より好ましくは７００〜９００℃程度のガラスを用い、成膜時のヒータ膜６やＡｕ電極８，１０の損傷を防止することが好ましい。また軟化点の下限は、ヒータ膜６の最高発熱温度（３００〜４５０℃）より充分高いものが好ましく、この点から６００℃以上，より好ましくは７００℃以上とする。軟化点の範囲に制限が生じるので、絶縁膜１２に用い得るガラス組成にも制限が生じる。例えばシリカガラスは軟化点が１５００℃程度で、不純物添加により軟化点を１２００℃付近まで下げることができるが、高温用のガスセンサにしか用いられない。なおシリカガラスを特に排除するものではない。軟化点を適切な範囲にとどめることから、ガラス組成はＳｉＯ２とＡｌ２Ｏ３とＲＯ（ＲはＣａ，Ｓｒ，Ｂａからなる群の少なくとも一員で、以下これをアルカリ土類と呼ぶことがある）を主成分とするものに限られる。軟化点が７００〜９００℃のＳｉＯ２−Ａｌ２Ｏ３−ＲＯ系の実用ガラスは、３者の組成が合計重量を１００として、重量比で１０〜７０：１〜４０：１０〜５０となる。なお実施例でアルカリ土類として用いたのはＣａとＢａであるが、何れも感ガス膜への汚染をもたらさずまた感ガス膜の特性に影響しなかったので、ＣａとＢａの中間の性質のＳｒが用い得ることは明らかである。
【００１８】
実用ガラスには多種多様な組成が知られており、軟化点が７００〜９００℃程度でＳｉＯ２−Ａｌ２Ｏ３−ＲＯ系のガラスには、例えばＺｎＯ，ＺｒＯ２，ＴｉＯ２等の遷移金属酸化物を添加しても良い。ＺｎＯはＲＯと同様の役割を果たし、その添加量は例えば０〜２５ｗｔ％である。発明者はＺｎＯが上層１４から感ガス膜１６へ一部移動し、感ガス膜１６を汚染することを見い出した。しかし感ガス膜１６の特性に不純物のＺｎＯは影響せず、ＺｎＯは感ガス膜１６を汚染するが、特性には影響しないことが判明した。ＺｒＯ２やＴｉＯ２等はＳｉＯ２を置換する成分で、例えば添加量は例えば０〜１５ｗｔ％である。そしてこれ以外にガラスにＭｎやＦｅ，Ｃｕ等を添加することは常法であり、これらの遷移金属を添加しても良い。ガラス中の遷移金属含有量はその酸化物に換算して０〜３０ｗｔ％が好ましい。ガラスにはＡｌ２Ｏ３の置換体として、Ｂ２Ｏ３を添加することが周知である。Ｂ２Ｏ３はアルカリで腐食され易いが、発明者は別の実験（詳細は省略）で、絶縁膜１２中のＢ２Ｏ３が感ガス膜１６の特性に影響しないことを確認した。即ちＢ２Ｏ３  ３０ｗｔ％含有のガラスを絶縁膜１２に用い、ＮＨ３含有雰囲気下で絶縁膜１２を表面がぼろぼろになるまで風化させた。この状態でも、感ガス膜１６の特性は変化しなかった。そこで絶縁膜１２の風化を抑制するため、Ｂ２Ｏ３含有量は０〜２０ｗｔ％が好ましい。ガラスには例えばＧｅ，Ｓｎ等の典型金属元素を加えることが周知で、例えばＳｎＯ２からなる感ガス膜に対して、ガラスが不純物としてＳｎ元素を含むことは全く問題が無い。通常用いられる典型金属元素はＧａ，Ｉｎ，Ｓｎ，Ｇｅ，Ｔｌ，Ｐｂで、これらの添加量は酸化物換算で０〜２０ｗｔ％とする。この内Ｐｂは、感ガス膜１６の成膜時の加熱で感ガス膜を汚染することが別の実験で判明したので。、Ｐｂ含有量はＰｂＯ換算で１ｗｔ％以下、より好ましくは１０００ｗｔｐｐｍ以下とする。
【００１９】
実用ガラスには、これ以外にＬａやＣｅ等のランタニド元素を添加することが知られており、これらは主としてＡｌ２Ｏ３の置換体である。ランタニド元素の添加量は３価の酸化物換算で０〜２０ｗｔ％が好ましい。これ以外にガラスにはハロゲンやＡｓ，Ｓｂ等の雑多な不純物を添加することができ、これらの合計含有量はハロゲンを単体にＡｓやＳｂを３価の酸化物に換算して５ｗｔ％以下が好ましい。また別の実験でＮａ等のアルカリ金属は感ガス膜１６を汚染することが判明したので、アルカリ金属はその酸化物に換算して０．５ｗｔ％以下，より好ましくは０．１ｗｔ％以下とする。またＢｅは痕跡量にとどめる。
【００２０】
以上のことをまとめると、上層１４に好ましいガラス組成は以下のようになり、また下層１３も同じ組成が好ましい。
（ＳｉＯ２ａ−Ａｌ２Ｏ３ｂ−ＲＯｃ）１−ｄ−Ｍ１Ｏｅ−Ｍ２Ｏｆ−Ｌｎ２Ｏ３ｇ−Ｂ２Ｏ３ｈ−ＸｉＭ１は遷移金属酸化物、Ｍ２は典型金属酸化物，Ｌｎ２Ｏ３はランタニド酸化物，
Ｘは上記以外の不純物で，ＭｇＯ含有量は２ｗｔ％以下で、好ましくは１．５ｗｔ％以下、最も好ましくは０．１ｗｔ％以下，アルカリ金属酸化物含有量は好ましくは０．５ｗｔ％以下で、より好ましくは０．１ｗｔ％以下、ＰｂＯ含有量は好ましくは１ｗｔ％以下で、より好ましくは０．１ｗｔ％以下、ＢｅＯは痕跡量，
ａ〜ｉを重量比単位として、組成の合計を１００に保ち、
ａは１０〜７０，ｂは１〜４０，ｃは１０〜５０，ｄは０〜０．５，
ｅは０〜３０，より好ましくは０〜２０，ｆは０〜２０，より好ましくは０〜１０，ｇは０〜２０，より好ましくは０〜１０，ｈは０〜２０，より好ましくは０〜１０，ｉは０〜５とする。
【００２１】
１６はＳｎＯ２，Ｉｎ２Ｏ３，ＷＯ３，ＺｎＯ等の金属酸化物半導体膜やプロトン導電体等の固体電解質からなる感ガス膜で、薄膜でも厚膜でも良いが、実施例では厚さ１０μｍのＳｎＯ２膜を用いた。１８，２０はＡｕ膜を用いた検出電極，２２〜２８は電極パッドである。
【００２２】
【駆動回路】
図４，図５にガスセンサの駆動回路を示す。図４において、３０はガスセンサを現し，Ｒｓは感ガス膜１６の抵抗を，ＲＨはヒータ膜６の抵抗を現す。ＲＨは室温で３０Ω程度で最高加熱温度で２０Ω程度で、感ガス膜１６の温度は感ガス膜１６の代わりに配置したサーミスタ膜の抵抗値から測定した。３２は例えば５Ｖの電源，３４はマイクロコントローラで、３６はヒータ膜６をパルス駆動するためのスイッチ，ＲＬは負荷抵抗である。
【００２３】
ガスセンサ３０は図５のように駆動し、例えば１秒周期で８ｍ秒〜１６ｍ秒程度スイッチ３６をオンし、検出電圧（例えば５Ｖ）はヒータパルスに同期して印加する、あるいは常時印加しておく。好ましいのは、検出電圧をパルスに同期させ、センサ出力ＶＲＬ（負荷抵抗ＲＬへの出力）を測定できるだけの幅でパルス的に加えることである。従って検出電圧のパルス幅は、ヒータパルスの幅よりも短くても良い。ヒータパルスを加えると出力ＶＲＬは図５の上部のように変化し、適当なタイミング（実施例ではヒータパルス印加から約２ｍ秒後）でサンプリングする。感ガス膜１６の最高温度はヒータパルスが幅が８ｍ秒で約３００℃，１６ｍ秒で約４５０℃である。
【００２４】
【試験例】
以下の組成のガラスを用いて、実施例１〜３のガスセンサと、比較例１，２のガスセンサを調製した。
【００２５】
【表１】
0003570644.tif 000002
【００２６】
実施例１，２のセンサは特性面で同等，比較例１，２のセンサも特性面で同等であったので、以下では実施例１のセンサと比較例１のセンサを対比して説明する。また図６〜図９のデータは、実施例を開発する前に比較例のセンサのみを製造して測定したものである。センサ３０の駆動条件は特に指摘しない限り、検出電圧ＶＣ（５Ｖ）を常時加え、毎秒１回８ｍ秒のヒータパルス（５Ｖ）を加えるもので、この条件でセンサ３０を常時駆動する。
【００２７】
図６は１９９５年２月１３日から７週間の経時特性で、センサは比較例１で、センサ数は１３個、乾燥期における平均的な経時特性である。図７は比較例１のセンサの１９９５年６月１２日から８週間の経時特性で、センサ数は１０個である。湿潤期（図７）と乾燥期（図６）を比較すると、湿潤期の方が経時変化は著しく、経時変化によりセンサは一般的に高抵抗化する。図８，図９は１〜４週間程度でセンサ抵抗が著しく増加した例で、高抵抗化の程度は３倍（図８，センサ数６個）ないし１０倍弱（図９，センサ数５個）に達している。図８，図９の現象を発見したためセンサの通電装置を検査すると、制御用のマイクロコントローラ３４が図示の期間内で暴走していた形跡が見い出された。暴走の内容は、マイクロコントローラの構造から、ヒータパルスＶＨがオフし、検出電圧ＶＣが常時加わり続けるものであったと推定した。また暴走が生じた時期は図８で９５年７月頃，図９で９５年４月頃であった。これらのことから、センサの経時変化は湿潤期において著しく、ヒータパルスを加えないと急激に進行することが判明した。
【００２８】
図１０は、異常高抵抗化（図８，図９の現象）を経験したセンサ（比較例１及び２）と、実施例１のセンサの、ヒータパルス印加時のセンサ抵抗を示すものである。雰囲気はＣＯ１００ｐｐｍで，８ｍ秒間のヒータパルス内（波形を図の上部に表示）で１〜１２の１２点をサンプリングしている。なお実施例２のセンサの温度特性は実施例１のセンサと同様である。実施例１，２の差異はＺｎ含有量の差であるが、センサ特性への影響は検出できなかった。異常高抵抗化を示したセンサと実施例１のセンサは温度特性が異なり、結果は明らかに２つの群に別れた。そして異常高抵抗化が生じると、４ポイント目付近のセンサ抵抗の極小値が消失した。なお比較例１，２でも製造直後には、ＣＯ中で４ポイント目の付近に抵抗値の谷が生じた。
【００２９】
図１１は比較例１のセンサの特性（センサ数１５個）で、ヒータパルスは９ｍ秒幅でパルス加熱の開始から２ｍ秒目の特性を測定し、センサは製造後約１週間通電したもので、異常高抵抗化を経験していない。図１２は実施例１のセンサの特性（センサ数１５個）で、測定条件は図１１と同様で、通電開始１週間程度後の特性である。ＣＯ１００ｐｐｍ中での抵抗値の平均は図１１で１８．４ＫΩ，図１２で２．５ＫΩで、ＭｇＯ含有の絶縁ガラス１２を用いると、センサ抵抗が増加しＨ２感度も増加する。
【００３０】
比較例１のセンサについて、異常高抵抗化したもの（不良品）としなかったもの（良品）に対し、感ガス膜１６をＸ線局所分析を用い、波長分散スペクトロスコピー（ＷＤＳ）により元素分析した。Ｓｎ，Ｐｔ等の当然に存在すべき元素以外の不純物はＭｇとＺｎで、ＣａやＢａの混入は検出できず、ＭｇやＺｎは何れも絶縁ガラス１２から混入したものであった。検出電極１８，２０の間の領域での分析結果を表２に示すが、良品と不良品との間に有意差は見られなかった。次に検出電極１８，２０の周囲での感ガス膜を元素分析した。Ｍｇイオンの分布について結果を表３に示す。なおＺｎイオンは均一に分布し偏析が見られなかったので、表示を省略する。
【００３１】
【表２】
0003570644.tif 000003
【００３２】
【表３】
0003570644.tif 000004
【００３３】
表２，表３から明らかなように、製造直後のセンサでもＭｇが感ガス膜１６に拡散しており、劣化に伴いＭｇが陰極側に偏析する。表２の結果では、異常高抵抗化が生じても電極間領域ではＭｇ濃度の増加が見られず、異常高抵抗化と相関があるのは陰極へのＭｇの偏析である。図８，図９はヒータパルスを加えないとセンサの劣化が進行することを示し、図６，図７は湿潤期に劣化が著しいことを示している。そこで検出電圧をヒータパルスと同期させ同じ幅で同じタイミングで加えるようにしたもの（ＶＣ同期）とＶＣを常時加えるものと２つの条件を用意し、高温高湿中雰囲気でエージングした。エージング後のＣＯ１００ｐｐｍ中でのセンサ抵抗の平均値（センサ数７個）を表４に示す。
【００３４】
【表４】
0003570644.tif 000005
【００３５】
ＶＣを常時加えると劣化が著しく、特にＶＣを常時加え、ＶＨをオフすると劣化が極端に進行する。このモードでは、エージング時間１時間で抵抗値は約６倍に増加する。これらのことから予想されるセンサ３０の劣化機構は、絶縁ガラス１２中のＭｇ成分が感ガス膜１６に拡散し、検出電圧により移動して陰極側に偏析するというものである。ＶＨがオフで劣化が著しいことから、劣化は冷間で進行し、付着した吸着水等にＭｇイオンが溶出して、検出電圧で移動することが推定される。比較例１のセンサについて、５０℃×相対湿度１００％で１時間のエージング（ＶＣは連続，ＶＨはオフ）でのＭｇイオンの偏析状況を表５に示す。エージングによりＭｇ濃度は増加し、特に陰極側でのＭｇ濃度の増加が著しい。このことは上記の劣化機構と合致し、かつヒータパルスの印加に伴う熱的な劣化が小さいことを示している。即ちパルス加熱により吸着水が急激に沸騰し、これに伴って絶縁膜１２の風化が進行することが考えられるが、得られたデータとは一致しない。従って劣化の機構は冷間での吸着水へのＭｇの溶出と、検出電圧による陰極への偏析である。
【００３６】
【表５】
0003570644.tif 000006
【００３７】
実施例１〜３のセンサと比較例１，２のセンサを、５０℃相対湿度１００％の雰囲気で２４時間エージングし、その間ＶＨはパルス的に加え（９ｍ秒／秒）ＶＣは連続して加えた。試験後のＣＯ１００ｐｐｍ中での抵抗値（図１０の３ポイント目，ＫΩ単位）を表６に示す。実施例１はガラス中に２０ｗｔ％のＺｎＯを含むがセンサ特性への影響はなく、１ｗｔ％のＭｇＯを含む実施例３は実施例１，２と類似の特性を示す。表６から明らかなように１ｗｔ％のＭｇＯを含有するガラスは実用化可能で、このことからＭｇＯの含有量の上限を２ｗｔ％，より好ましくは１．５ｗｔ％，最も好ましくは０．１ｗｔ％とする。また仮にＭｇＯ含有量が２ｗｔ％近いガラスがセンサの劣化を引き起こしたとしても、表４に示すようにＶＣをＶＨに同期させれば、劣化を抑制することができる。そして絶縁ガラス１２，特に上層１４中のＭｇＯを除くことにより、センサの抵抗値は減少して扱い易くなり、耐久性が著しく増加する。発明者はこの種のセンサの耐久性がパルス駆動という駆動方法自体により定まるものと考えてきたが、絶縁ガラスからの不純物の拡散を除くことで耐久性は劇的に向上した。さらにＭｇ含有ガラス（比較例１）とＭｇフリーガラス（実施例１）について、ロット間の抵抗値の変化と抵抗値分布の範囲（標準偏差をＳとして±３Ｓの範囲）を図１３に示す。Ｍｇを含有しないガラスを用いることにより、抵抗値のばらつきも減少する。
【００３８】
【表６】
0003570644.tif 000007
【００３９】
【絶縁強度】
図１４に、ヒータパルスの印加に伴うセンサ出力の波形を示す。発明者はオッシログラフにより図１４の１）〜４）の波形を確認した。１）は正常波形で，２）は強い絶縁破壊のため図４の駆動回路で検出電流はスイッチ３６へ逃げ、ヒータパルスと同期して検出出力が減少する。３）は弱い絶縁破壊を示し、スイッチ３６のオンで検出電流の一部がスイッチ３６へ逃げて出力が減少し、スイッチ３６のオフに同期してスイッチ３６へのリークが止まり出力が増加する。４）は不安定な絶縁破壊を示し、スパイク状の放電が生じていることを示す。絶縁破壊の頻度は実施例１，２の方が比較例１，２よりも著しく、これはＭｇフリーのガラスは成膜時の泡抜きが難しいことを示唆している。即ちガラスの成膜に用いた有機溶媒やバインダーの残渣，ヒータ膜６との間の気泡が逃げるのが遅く、連続気孔が絶縁膜１２に生じて絶縁破壊が生じるものと推定した。
【００４０】
発明者は、絶縁ガラス１２を上層１４と下層１３の２層にすることにより、連続気孔を除き絶縁破壊を防止できることを見い出した。また絶縁ガラス１２の膜厚は２０μｍ以下が好ましく、膜厚を２０μｍ以上に増すと、パルス駆動時の感ガス膜の最高加熱温度が低下することを見い出した。表７に結果を示す。絶縁膜１２を２層にすれば、５μｍ以上の膜厚で絶縁破壊を防止できることは明らかで、１層では５μｍ付近の膜厚で約２０％の絶縁破壊頻度が残っている。また２層にした場合、上層１４中のＭｇ含有量を制御すれば良いことは明らかである。実施例では、感ガス膜にＳｎＯ２膜を用いたが他の膜でも良いことは明らかで、また固体電解質膜を用いる場合、検出電圧を外部から加えないものの、固体電解質自体の起電力で同様のＭｇの偏析が生じ得る。従ってこの発明は金属酸化物半導体膜以外の感ガス膜にも用い得る。
【００４１】
【表７】
0003570644.tif 000008
【図面の簡単な説明】
【図１】実施例のガスセンサの断面図
【図２】実施例のガスセンサの平面図
【図３】実施例のガスセンサの要部拡大断面図
【図４】実施例のガスセンサの駆動回路を示す図
【図５】実施例のガスセンサの動作波形を示す特性図
【図６】乾燥期での従来例のガスセンサの抵抗値ドリフトを示す特性図
【図７】湿潤期での従来例のガスセンサの抵抗値ドリフトを示す特性図
【図８】制御回路暴走時の従来例のガスセンサの抵抗値ドリフトを示す特性図
【図９】制御回路暴走時の従来例のガスセンサの抵抗値ドリフトを示す特性図
【図１０】感ガス膜へのＭｇイオンの拡散に伴うＣＯ１００ｐｐｍ中の抵抗値の変化を示す特性図
【図１１】従来例のガスセンサでのＭｇ汚染後のガス濃度特性を示す特性図
【図１２】実施例のガスセンサでのガス濃度特性を示す特性図
【図１３】ロット毎のガスセンサの抵抗値の変化を示す特性図
【図１４】絶縁破壊に伴うガスセンサの出力波形を示す特性図
【符号の説明】
２                        基板                          ２２〜２８      電極パッド
４                    断熱ガラス              ３０                        ガスセンサ
６                    ヒータ膜                  ３２                        電源
８，１０                ヒータ電極              ３４                        マイクロコントローラ
１２                        絶縁膜                      ３６                        スイッチ
１３                        下層
１４                        上層
１６                        感ガス膜
１８，２０            検出電極
【図１】
0003570644.tif 000009
【図２】
0003570644.tif 000010
【図３】
0003570644.tif 000011
【図４】
0003570644.tif 000012
【図５】
0003570644.tif 000013
【図６】
0003570644.tif 000014
【図７】
0003570644.tif 000015
【図８】
0003570644.tif 000016
【図９】
0003570644.tif 000017
【図１０】
0003570644.tif 000018
【図１１】
0003570644.tif 000019
【図１２】
0003570644.tif 000020
【図１３】
0003570644.tif 000021
【図１４】
0003570644.tif 000022